(57)【要約】【課題】ベルトの耐側圧性を確保し、プーリから側圧を受けても変形しにくく、且つ、屈曲性を損なわず、亀裂の発生等によるベルト切断といった故障を抑制した伝動ベルト提供する。【解決手段】伸張ゴム層３と圧縮ゴム層５を有し、それらのゴム層の間にスパイラル状の心線を埋設した側面がＶ形状を呈した動力伝動用において、前記圧縮ゴム層５は少なくとも心線に近い上層５ａとベルト内周面側の下層５ｂの２層からなり、下層５ｂに比べて上層５ａの硬度を高く設定してなる。【選択図】図１
2010196888.tif 000002
【特許請求の範囲】
【請求項１】
少なくとも伸張ゴム層と圧縮ゴム層を有し、それらのゴム層の間にスパイラル状の心線を埋設した側面がＶ形状を呈した動力伝動用において、前記圧縮ゴム層は少なくとも心線に近い上層とベルト内周面側の下層の２層からなり、下層に比べて上層の硬度を高く設定してなることを特徴とする動力伝動用ベルト。
【請求項２】
上層の硬度が９３〜９９の範囲であり、下層の弾性率が８０〜８８の範囲である請求項１記載の動力伝動用ベルト。
【請求項３】
ベルトの上幅をＷ、ベルトの厚みをＴとしたとき、ベルト厚みＴは０．３Ｗ≦Ｔ≦０．６Ｗの範囲内である請求項１〜２のいずれかに記載の伝動用ベルト。
【発明の詳細な説明】
【技術分野】
【０００１】
本発明はスノーモービル、スクーター、バギー車及び一般産業用の変速ベルト等に用いられるＶベルトである動力伝動用ベルトに係り、詳しくは前記のような用途で求められる高い耐側圧性を維持したまま、ベルト厚みを薄くして耐屈曲疲労性を改善した動力伝動用ベルトに関する。
【背景技術】
【０００２】
従来から、スクーターまたは一般産業用の機械分野の駆動系には、駆動プーリと従動プーリに動力伝動用ベルトを懸架し、プーリの有効径を変化させて変速させるベルト式変速装置が用いられている。ここで使用されている動力伝動用ベルトはコグ部を持たないものや圧縮ゴム層と伸張ゴム層のうち少なくとも圧縮ゴム層にコグ山部とコグ谷部を交互に配したコグ部を有し、心線を接着ゴム層内に埋設した構成からなるものが挙げられ、ローエッジベルト、ローエッジシングルコグドベルトあるいはローエッジダブルコグドベルトなどのローエッジベルトとして商品化されている。
【０００３】
これらのベルトにおいて、特にバギー車やスノーモービルといった用途の場合、急加速や減速を繰り返し行うことが多く、低速で高トルクがかかる状況が多いといえる。よって、それを伝達するベルトにおいても高い負荷がかけられることになるので、耐側圧性についても高いものが求められることになる。
【０００４】
ベルトに高い耐側圧性を持たせるためにゴム中にポリアミド繊維やアラミド繊維等からなる短繊維をベルト幅方向に配向して埋設するといった工夫がなされている。短繊維を配合することによってゴムの耐側圧性は向上するが、耐屈曲性については低下してしまう。特に小径のプーリで用いるとかなり厳しい条件で繰り返し屈曲されることになり、屈曲疲労して亀裂が発生することにもつながる。
【０００５】
特許文献１には、ベルト上下面に配置するカバー帆布としてベルトの屈曲を阻害しないものを使用することでベルトの屈曲性を良好にしたベルトが開示されている。カバー帆布としてウーリ加工糸を一部に使用した伸縮自在な上面のカバー帆布として用い、不織布もしくは不織紙で構成されたカバー帆布を下面に積層しており、ベルトの加硫成形時にコグの形状を出やすくすることで屈曲性をよくするとともにベルトの屈曲を阻害することなく、走行中のスリップの発生を抑制して、亀裂や切断といった問題を少なくしたものである。
【０００６】
また、特許文献２には、コグドＶベルトにおいて底ゴム層（圧縮ゴム層）をベルト背面側の第１の底ゴム層とベルト内面側の第２の底ゴム層の２層で構成し、第１よりも第２の底ゴム層の弾性率を大きく設定したベルトが開示されている。引用文献２では、比較的弾性率の低い第１の底ゴム層によってベルトに十分な屈曲性をもたせるとともに弾性率の高く第１の底ゴム層を配置することでプーリからの側圧を受けてもベルト幅方向の変形を少なく抑えて、各コグのベルト長さ方向の動きを減少させることで各コグ内部にクラックが生じるのを防止している。
【０００７】
【特許文献１】特開平８−３０３５２９号公報
【特許文献２】特開２０００−１８３３８号公報
【発明の開示】
【発明が解決しようとする課題】
【０００８】
特許文献１のベルトではカバー帆布がベルトの屈曲性を阻害することは防止することができるが、本体を構成するゴムの屈曲性を向上させなければ、根本的にベルトの屈曲性が大幅に改善されることはなく、コグにおける亀裂の発生も発生してしまう。
【０００９】
また、特許文献２では、屈曲性を有するとともにプーリからの側圧によるコグの幅方向の変形を抑えることはできるものの、ベルト内周面を形成するゴムの弾性率が高いためにベルトが屈曲することによるベルト内周面の亀裂の発生はどうしても発生しやすくなってしまう。
【００１０】
そこで、本発明ではベルトの屈曲性に優れて小径のプーリでの使用にも耐えられるものにするとともに、繰り返し屈曲を行った場合でもベルト表面の亀裂を生じさせることなく、ベルトの切断といった故障の発生しにくいベルトの提供を課題とする。
【課題を解決するための手段】
【００１１】
以上のような目的を達成するために本発明の請求項１では、少なくとも伸張ゴム層と圧縮ゴム層を有し、それらのゴム層の間にスパイラル状の心線を埋設した側面がＶ形状を呈した動力伝動用において、前記圧縮ゴム層は少なくとも心線に近い上層とベルト内周面側の下層の２層からなり、下層に比べて上層の硬度を高く設定してなることを特徴とする。
【００１２】
請求項２では、上層の硬度が９３〜９９の範囲であり、下層の硬度が９３〜９９の範囲である請求項１記載の動力伝動用ベルトとしている。
【発明の効果】
【００１３】
請求項１によると、圧縮ゴム層を上層と下層の少なくとも２層で構成し、上層の硬度を下層に比べて高くし、下層には硬度の低いゴムを配置してなることによって、硬度の高い上層によってベルトの耐変形性を向上させることができるが、ベルトの屈曲時に最も大きな応力を受けて大きく変形するベルトの下層において硬度の低いゴムを配置していることから、耐屈曲疲労性に優れ亀裂も発生しにくく、プーリからの側圧を受けたときに側圧に耐えて変形を小さくするとともに亀裂の発生も抑えたベルトとすることができる。
【００１４】
請求項２では、圧縮ゴム層における上層と下層の硬度の範囲をそれぞれ所定の範囲に限定しており、請求項１での耐変形性および耐屈曲疲労性をより高いものとすることができる。
【００１５】
ベルトの上幅に対する厚みの比率を所定の範囲に限定しているが、本発明のように圧縮ゴム層の上層の硬度を高くして耐変形性を補強することで、ベルトの厚みを薄くすることができ、下層の硬度を低く設定することで耐屈曲疲労性を高めるが、ベルトの厚みを薄くすることで屈曲時の変形を小さくすることができ、更に亀裂等の発生を抑えることができる。
【発明を実施するための最良の形態】
【００１６】
図１は本発明に係るコグドＶベルトである動力伝動用ベルトである。図１において、動力伝動用ベルト１は心線２を埋設する接着ゴム層３とその上部にはカバー帆布を積層した伸張ゴム層４が形成されており、接着ゴム層３の下部には圧縮ゴム層５が積層配置されている。
【００１７】
接着ゴム層３、伸張ゴム層４に用いるゴムとしては、天然ゴム、スチレン−ブタジエンゴム、クロロプレンゴム、アルキル化クロロスルフォン化ポリエチレン、ニトリルゴム、水素化ニトリルゴム、水素化ニトリルゴムと不飽和カルボン酸金属塩との混合ポリマー等既知のゴム材の単一もしくはこれらを適宜ブレンドしたものからなる。
【００１８】
伸張ゴム層４、圧縮ゴム層５の表面には、バイアス帆布もしくは広角度帆布あるいはウーリ加工したナイロンの経糸と通常の横糸を織製したゴム付き伸縮性帆布６が積層されている。その素材としては、ポリエステル繊維、ナイロン繊維、アラミド繊維等からなり、平織、綾織、朱子織等に製織した布で、経糸と緯糸との交差角が９０〜１２０°程度の広角度帆布でもよい。上記帆布は、ＲＦＬ処理した後、ゴム組成物をフリクション・コーチングしてゴム付帆布とする。ＲＦＬ液はレゾルシンとホルマリンとの初期縮合物をラテックスに混合したものであり、ここで使用するラテックスとしてはクロロプレン、スチレン・ブタジエン・ビニルピリジン三元共重合体、水素化ニトリル、ＮＢＲなどである。
【００１９】
また圧縮ゴム層５には下面に一定ピッチのコグ部７が形成されている。また、圧縮ゴム層５内に、ベルト幅方向の剛性の補強のために横スダレ帆布等をコグ部の形状に沿った波形を呈して埋設配置していてもよい（図示しない）。本発明においてこの横スダレ帆布は必須のものではなく、配置しなくてもよい。
【００２０】
更に圧縮ゴム層５には、補強のために短繊維が配合されていてもよく、パラ系アラミド繊維（商品名：トワロン、ケブラー、テクノーラ）単独、あるいはパラ系アラミド繊維とナイロン、ポリエステル、ビニロン、綿、メタ系アラミド繊維（商品名：コーネックス）等の短繊維を混合してベルト幅方向へ配向している。これらの短繊維は前述の横スダレ帆布とともにベルトの幅方向への配向を保って混入されることによってベルトの幅方向の剛性を高めるとともにベルト側面の耐摩耗性を向上させることができる。
【００２１】
この短繊維の添加量は、ゴム１００質量部に対して５〜４０質量部、好ましくは８〜１５質量部である。
【００２２】
圧縮ゴム層５の側面には短繊維が突出した状態となっており、突出した繊維がベルトとプーリ間の摩擦力を低下させてゴムの粘着摩耗を阻止してベルトスリップによる発音を軽減することができる。
【００２３】
また、接着ゴム層３中には心線２が埋設されており、心線２としてはアラミド繊維が用いられるが、ポリ−ｐまたはｍ−ベンズアミドまたは、ポリ−ｐ−フェニレンテレフタルアミド、ポリ−ｍ−フェニレンイソフタルアミド繊維を挙げることができる。
【００２４】
心線２をゴム中に埋設してベルトの張力体として使用するためには心線とゴムとが強固に接着していなければならない。また心線は複数のフィラメントを撚り合せたものであり、複数のフィラメントが結束されていなければならない。それらの理由により心線として用いるロープには接着処理が施される。接着処理としてはＲＦＬ液による処理、ゴム糊による処理、イソシアネート化合物やエポキシ化合物などによる処理を挙げることができる。
【００２５】
本発明では、圧縮ゴム層５をベルト背面に近い側の上層５ａとベルト内周面の側に近い下層５ｂとに分けており、上層５ａを弾性率の高い材料で構成し、下層５ｂは上層５ａよりも弾性率の低い材料で構成してなることを特徴としている。上層５ａの硬度は９３〜９９の範囲であり、下層の硬度が８０〜８８の範囲であることが好ましい。
【００２６】
上層５ａの硬度を９３未満とすると、ベルトを補強効果が少なくプーリからの側圧に対して十分に耐えることができないので、ベルトの変形が大きくなって走行中の騒音の発生につながったり、寿命を短くしてしまうことにもなりかねない。９９を超えるような弾性率であると、逆にベルトの屈曲性を阻害することになり、ベルトがプーリの曲面に十分に沿うことができず伝達効率が低下したり、屈曲性に劣るので亀裂が発生して切断してしまったりする問題がある。
【００２７】
下層５ｂの硬度が８０未満であると、屈曲性はよくなるが強度の面で不足するので好ましくなく、８８を超えるような硬度であると、屈曲性が不足してベルト走行中に繰り返し屈曲を受けて亀裂が発生することになるので好ましくない。
【００２８】
上層５ａとして使用することができる硬度が９３〜９９の範囲にあるような素材としてはポリウレタンの他、水素化ニトリルゴム、水素化ニトリルゴムと不飽和カルボン酸金属塩との混合ポリマー等の単一材もしくはこれらを適宜ブレンドしたものを挙げることができ、その中でも硬質ウレタンを使用することが伸びにくく伝達ロスが少なくなることから好ましい。下層５ｂとして使用することができる素材としては伸張ゴム層や接着ゴム層と同様であり、天然ゴム、スチレン−ブタジエンゴム、クロロプレンゴム、アルキル化クロロスルフォン化ポリエチレン、ニトリルゴム、水素化ニトリルゴム、水素化ニトリルゴムと不飽和カルボン酸金属塩との混合ポリマー等既知のゴム材の単一もしくはこれらを適宜ブレンドしたものが挙げられる。
【００２９】
以上の説明では、コグドＶベルトの例を挙げて説明したが、本発明を適用することができるベルトの種類としては、コグドＶベルトのほかコグのないローエッジベルトも挙げることができる。
【産業上の利用可能性】
【００３０】
本発明は変速ベルト等に用いられる伝動ベルトにおいて、ベルトの耐側圧性を十分に確保して尚且つ屈曲性を損なわず、亀裂等の発生を抑えた伝動ベルトに適用される。
【図面の簡単な説明】
【００３１】
【図１】本発明の一態様であるコグドＶベルトの断面斜視図である。
【図２】本発明の別の例であるローエッジベルトの断面斜視図である。
【符号の説明】
【００３２】
１    動力伝動用ベルト
２    心線
３    接着ゴム層
４    伸張ゴム層
５    圧縮ゴム層
５ａ  上層
５ｂ  下層
６    伸縮性帆布
７    コグ部
【図１】
2010196888.tif 000003
【図２】
2010196888.tif 000004